Viscoelastic foams having high densityProvided herein is a process for producing viscoelastic polyurethane foams having a density of from 100 g/dm3 to 300 g/dm3, in which (a) polyisocyanate is mixed with (b) polymeric compounds having groups that are reactive toward isocyanates, (d) a catalyst, and (e) a blowing agent including water at an isocyanate index of from 50 to 95 to give a reaction mixture. The reaction mixture is placed in a mold and reacted to give the flexible polyurethane foam, wherein the polyisocyanate (a) is obtainable by mixing 4,4′-MDI and oligomers of propylene oxide having from 2 to 8 propylene oxide units. The polymeric compounds (b) include at least one polyalkylene oxide having a hydroxyl number of from 20 to 50 mg KOH/g derived from a trifunctional starter molecule and a proportion of ethylene oxide, based on the content of alkylene oxide, of from 0 to 10% by weight.A process for producing viscoelastic polyurethane foams having a density of from 140 g/dm3 to 220 g/dm3 comprising: mixing:a) polyisocyanate,b) polymeric compounds having groups that are reactive toward isocyanates,c) optionally chain extenders and/or crosslinkers,d) a catalyst,e) a blowing agent comprising water, andf) optionally additivesat an isocyanate index of from 50 to 95 to give a reaction mixture, the reaction mixture being placed on a support and reacted to give the viscoelastic polyurethane foam,wherein the polyisocyanate (a) has an isocyanate content of from 20 to 31.5% and is obtainable by mixing 4,4′-MDI and oligomers of propylene oxide having from 2 to 8 propylene oxide units, optionally carbodiimide of 4,4′-MDI and optionally higher homologues of MDI having more than two rings, andwherein the polymeric compounds (b) comprise, based on the total weight of the polymeric compounds (b):b1) from 15 to 40% by weight of at least one polyalkylene oxide having a hydroxyl number of from 20 to 50 mg KOH/g derived from a trifunctional starter molecule and a proportion of ethylene oxide, based on the content of alkylene oxide, of from 4 to 10% by weight and a proportion of primary OH groups of from 50 to 100%,b2) from 30 to 70% by weight of at least one polyalkylene oxide having a hydroxyl number of from 20 to 50 mg KOH/g derived from a bifunctional starter molecule and a proportion of ethylene oxide, based on the content of alkylene oxide, of from 4 to 10% by weight and a proportion of primary OH groups of from 50 to 100%,b3) from 10 to 30% by weight of at least one polyalkylene oxide having a hydroxyl number of from 400 to 800 mg KOH/g derived from a bifunctional to tetrafunctional starter molecule and a proportion of ethylene oxide, based on the content of alkylene oxide, of from 80 to 100% by weight, andb4) from 0 to 30% by weight of a further polyalkylene oxide.
고 밀도를 갖는 점탄성 폼본 발명은, (a) 폴리이소시아네이트를 (b) 이소시아네이트에 대하여 반응성인 기를 갖는 중합체 화합물, (c) 임의로 사슬 연장제 및/또는 가교결합제, (d) 촉매, (e) 물을 포함하는 발포제, 및 임으로 (f) 첨가제와 50 내지 95의 이소시아네이트 지수로 혼합하여 반응 혼합물을 생성하고, 반응 혼합물을 모울드 내에 배치하고 반응시켜 연질 폴리우레탄 폼을 생성시킴으로써, 100　g/dm3 내지 300　g/dm3의 밀도를 갖는 점탄성 폴리우레탄 폼을 제조하는 공정으로서, 폴리이소시아네이트(a)는 2 내지 8개의 프로필렌 옥사이드 단위를 갖는 프로필렌 옥사이드의 올리고머 및 4,4'-MDI, 임의로 4,4'-MDI의 카르보디이미드 및 임의로 2개 초과의 고리를 갖는 MDI의 고급 동족체를 혼합함으로써 수득 가능하고, 이소시아네이트에 대하여 반응성인 기를 갖는 중합체 화합물(b)은 3작용성 출발물질 분자로부터 유도된, 20 내지 50 mg KOH/g의 수산가, 및 알킬렌 옥사이드의 함량을 기준으로 0 내지 10 중량%의 에틸렌 옥사이드의 비율을 갖는 하나 이상의 폴리알킬렌 옥사이드, 2작용성 출발물질 분자로부터 유도된, 20 내지 50　mg KOH/g의 수산가, 및 알킬렌 옥사이드의 함량을 기준으로 0 내지 10 중량%의 에틸렌 옥사이드의 비율을 갖는 하나 이상의 폴리알킬렌 옥사이드, 2작용성 내지 4작용성 출발물질 분자로부터 유도된, 400 내지 800　mg KOH/g의 수산가, 및 알킬렌 옥사이드를 기준으로 80 내지 100 중량%의 에틸렌 옥사이드의 비율을 갖는 하나 이상의 폴리알킬렌 옥사이드, 및 추가 폴리알킬렌 옥사이드 0 내지 30 중량%를 포함하는 것인 공정에 관한 것이다. 추가로, 본 발명은 그러한 공정에 의해 수득 가능한 폴리우레탄 폼, 및 가구용 매트리스 또는 커버의 제조에서의, 또는 절연, 예를 들면 내연 기관과 같은 기관의 부근에서의 절연으로서의 그러한 폴리우레탄 폼의 용도에 관한 것이다.(a) 폴리이소시아네이트를, (b) 이소시아네이트에 대하여 반응성인 기를 갖는 중합체 화합물, (c) 임의로 사슬 연장제 및/또는 가교결합제, (d) 촉매, (e) 물을 포함하는 발포제, 및 임으로 (f) 첨가제와 50 내지 95의 이소시아네이트 지수로 혼합하여 반응 혼합물을 생성하고, 반응 혼합물을 지지체 상에 배치하고 반응시켜 연질 폴리우레탄 폼을 생성함으로써, 100　g/dm3 내지 300　g/dm3의 밀도를 갖는 점탄성 폴리우레탄 폼을 제조하는 방법으로서,폴리이소시아네이트(a)는 20 내지 31.5%의 이소시아네이트 함량을 가지며, 그리고 2 내지 8개의 프로필렌 옥사이드 단위를 갖는 프로필렌 옥사이드의 올리고머 및 4,4'-MDI, 임의로 4,4'-MDI의 카르보디이미드 및 임의로 2개 초과의 고리를 갖는 MDI의 고급 동족체를 혼합함으로써 수득 가능하고,이소시아네이트에 대하여 반응성인 기를 갖는 중합체 화합물(b)는, 이소시아네이트에 대하여 반응성인 기를 갖는 중합체 화합물(b)의 총 중량을 기준으로, (b1) 3작용성 출발물질 분자로부터 유도된, 20 내지 50 mg KOH/g의 수산가, 및 알킬렌 옥사이드의 함량을 기준으로 0 내지 10 중량%의 에틸렌 옥사이드의 비율 및 50 내지 100%의 1차 OH 기의 비율을 갖는 하나 이상의 폴리알킬렌 옥사이드 15 내지 40 중량%, (b2) 2작용성 출발물질 분자로부터 유도된, 20 내지 50 mg KOH/g의 수산가, 및 알킬렌 옥사이드의 함량을 기준으로 0 내지 10 중량%의 에틸렌 옥사이드의 비율 및 50 내지 100%의 1차 0H 기의 비율을 갖는 하나 이상의 폴리알킬렌 옥사이드 30 내지 70 중량%, (b3) 2작용성 내지 4작용성 출발물질 분자로부터 유도된, 400 내지 800 mg KOH/g의 수산가, 및 알킬렌 옥사이드의 함량을 기준으로 80 내지 100 중량%의 에틸렌 옥사이드의 비율을 갖는 하나 이상의 폴리알킬렌 옥사이드 10 내지 30 중량%, 및(b4) 추가 알킬렌 옥사이드 0 내지 30 중량%를 포함하는 것인 방법.